(57)【要約】【課題】  使用時の通気性を向上させることができるとともに、室内から室外の景色をより見ることができる開放感のある網戸用ネット及び網戸を提供する。【解決手段】  直径が５０〜１００μｍの範囲内の値で、引張強度が５５０ＭＰａ以上のフィラメント２２，２３を、２５．４ｍｍあたり１８〜６０本の織密度で平織りして網戸用ネット２１を構成する。フィラメント２２，２３の直径は、好ましくは６０〜９５μｍの範囲内、より好ましくは８０〜９５μｍの範囲内の値に設定する。フィラメント２２，２３の織密度は、好ましくは２５．４ｍｍあたり２１〜４８本、より好ましくは２５．４ｍｍあたり２４〜３６本に設定する。【選択図】      図１
2006183382.tif 000002
【特許請求の範囲】
【請求項１】
直径が５０〜１００μｍの範囲内の値で、引張強度が５５０ＭＰａ以上のフィラメントを、２５．４ｍｍあたり１８〜６０本の織密度で平織りしたことを特徴とする網戸用ネット。
【請求項２】
フィラメントの直径が６０〜９５μｍの範囲内の値である請求項１に記載の網戸用ネット。
【請求項３】
フィラメントの直径が８０〜９５μｍの範囲内の値である請求項１に記載の網戸用ネット。
【請求項４】
フィラメントの織密度が２５．４ｍｍあたり２１〜４８本である請求項１〜請求項３のうちのいずれか一項に記載の網戸用ネット。
【請求項５】
フィラメントの織密度が２５．４ｍｍあたり２４〜３６本である請求項１〜請求項３のうちのいずれか一項に記載の網戸用ネット。
【請求項６】
フィラメントがポリエステルよりなる請求項１〜請求項５のうちのいずれか一項に記載の網戸用ネット。
【請求項７】
経及び緯のフィラメントが交点で融着されている請求項１〜請求項６のうちのいずれか一項に記載の網戸用ネット。
【請求項８】
経または緯の少なくとも一方のフィラメントが芯部と鞘部とよりなる鞘構造フィラメントから構成され、鞘部の融点が芯部のそれよりも低い請求項７に記載の網戸用ネット。
【請求項９】
少なくとも一方の面の明度を４０未満にした請求項１〜請求項８のうちのいずれか一項に記載の網戸用ネット。
【請求項１０】
少なくとも一方の面の明度を４０以上にした請求項１〜請求項９のうちのいずれか一項に記載の網戸用ネット。
【請求項１１】
少なくとも一方の面に金属蒸着を施した請求項１０に記載の網戸用ネット。
【請求項１２】
少なくとも一方の面に光触媒を塗布した請求項１〜請求項１１のうちのいずれか一項に記載の網戸用ネット。
【請求項１３】
少なくとも一方の面に視覚認識手段を設けた請求項１〜請求項１２のうちのいずれか一項に記載の網戸用ネット。
【請求項１４】
請求項１〜請求項１３のうちのいずれか一項に記載の網戸用ネットを用いた網戸。
【発明の詳細な説明】
【技術分野】
【０００１】
この発明は、網戸に張設して使用される網戸用ネット、及びその網戸用ネットを用いた網戸に関するものである。
【背景技術】
【０００２】
従来、この種の網戸用ネットとしては、例えば直径が２５０〜５００μｍの範囲内の値のポリプロピレンまたはポリエチレン・テレフタレート等よりなるフィラメントを、２５．４ｍｍ（１インチ）あたり２０〜３６本の織密度で平織りにした構成のものが知られている。このフィラメントの織密度は、防虫効果を考慮して設定されている。
【０００３】
このような構成の網戸用ネットでは、フィラメントの直径が太いため、可視光透過率が５０〜６５％程度に低くなって、室内から室外の景色がよく見えず、室内での閉塞感が増加するという問題があった。これは、広い面積の網戸用ネットを張設した大きな網戸の使用時ほど、影響が顕著に現れた。
【０００４】
ところで、特許文献１に開示されるような構成の網戸用ネットも従来から提案されている。この従来構成においては、７５〜６００デニール（以下、「デニール」を単に「ｄ」という）の太い繊維と３０〜１００ｄの細い繊維とをレピート間隔で織製している。太い繊維は２５．４ｍｍあたり２〜３０本の範囲内の織密度で、細い繊維は太い繊維１本の間に２〜１０本単位のレピートとなるように組織し、繊維間隙が０．１〜３ｍｍとなるように織製している。そして、通気性や防虫効果を得るとともに、太い繊維により織製強度を維持するようにしている。
【特許文献１】特開２００２−１２９８５４号公報
【発明の開示】
【発明が解決しようとする課題】
【０００５】
ところが、この特許文献１の網戸用ネットにおいては、太い繊維と細い繊維とが所定の割合で組み合わせて織製されているので、太い繊維のために通気性が低下するという問題があった。また、細い繊維内に太い繊維が混在すると、太い繊維の存在が顕著化されて目立ち、室内から見た室外の景観が阻害されて、網戸の使用時の室内閉塞感が大きいという問題があった。
【０００６】
この発明は、このような従来の技術に存在する問題点に着目してなされたものである。その目的は、使用時の通気性を向上させることができるとともに、室内から室外の景色をより見ることができる開放感のある網戸用ネット及び網戸を提供することにある。
【課題を解決するための手段】
【０００７】
上記の目的を達成するために、請求項１に記載の網戸用ネットに係る発明は、直径が５０〜１００μｍの範囲内の値で、引張強度が５５０ＭＰａ以上のフィラメントを、２５．４ｍｍあたり１８〜６０本の織密度で平織りしたことを特徴とするものである。
【０００８】
請求項２に記載の発明は、請求項１に記載の発明において、フィラメントの直径が６０〜９５μｍの範囲内の値であることを特徴とするものである。
請求項３に記載の発明は、請求項１に記載の発明において、フィラメントの直径が８０〜９５μｍの範囲内の値であることを特徴とするものである。
【０００９】
請求項４に記載の発明は、請求項１〜請求項３のうちのいずれか一項に記載の発明において、フィラメントの織密度が２５．４ｍｍあたり２１〜４８本であることを特徴とするものである。
【００１０】
請求項５に記載の発明は、請求項１〜請求項３のうちのいずれか一項に記載の発明において、フィラメントの織密度が２５．４ｍｍあたり２４〜３６本であることを特徴とするものである。
【００１１】
請求項６に記載の発明は、請求項１〜請求項５のうちのいずれか一項に記載の発明において、フィラメントがポリエステルよりなることを特徴とするものである。
請求項７に記載の発明は、請求項１〜請求項６のうちのいずれか一項に記載の発明において、経及び緯のフィラメントが交点で融着されていることを特徴とするものである。
【００１２】
請求項８に記載の発明は、請求項７に記載の発明において、経または緯の少なくとも一方のフィラメントが芯部と鞘部とよりなる鞘構造フィラメントから構成され、鞘部の融点が芯部のそれよりも低いことを特徴とするものである。
【００１３】
請求項９に記載の発明は、請求項１〜請求項８のうちのいずれか一項に記載の発明において、少なくとも一方の面の明度を４０未満にしたことを特徴とするものである。
請求項１０に記載の発明は、請求項１〜請求項９のうちのいずれか一項に記載の発明において、少なくとも一方の面の明度を４０以上にしたことを特徴とするものである。
【００１４】
請求項１１に記載の発明は、請求項１０に記載の発明において、少なくとも一方の面に金属蒸着を施したことを特徴とするものである。
請求項１２に記載の発明は、請求項１〜請求項１１のうちのいずれか一項に記載の発明において、少なくとも一方の面に光触媒を塗布したことを特徴とするものである。
【００１５】
請求項１３に記載の発明は、請求項１〜請求項１２のうちのいずれか一項に記載の発明において、少なくとも一方の面に視覚認識手段を設けたことを特徴とするものである。
請求項１４に記載の網戸に係る発明は、請求項１〜請求項１３のうちのいずれか一項に記載の網戸用ネットを用いたことを特徴とするものである。
【００１６】
（作用）
この発明においては、直径が５０〜１００μｍの範囲内の値で、引張強度が５５０ＭＰａ以上のフィラメントを、２５．４ｍｍあたり１８〜６０本の織密度で用いているため、網戸用ネットとして充分な強度を持つものとなる。しかも、フィラメント間の空隙の割合を高くすることができて、通気性を良好に保つことができる。また、可視光透過率を７５％以上に向上させることができるとともに、太い繊維と細い繊維とを所定の割合で組み合わせて織製した従来構成とは異なり、繊維の存在が顕著化されるのを防止することができる。よって、室内から室外の景色をよく見ることができ、室内で閉塞感を覚えるおそれを抑制して、開放感を味わうことができる。
【００１７】
請求項２のように、フィラメントの直径を６０〜９５μｍの範囲内の値にすれば、開放感及び通気性を維持したままで網戸用ネットの強度が向上し、請求項３のように、フィラメントの直径を８０〜９５μｍの範囲内の値にすれば、網戸用ネットの強度がさらに向上する。
【００１８】
また、請求項４のように、フィラメントの織密度を２５．４ｍｍあたり２１〜４８本にすれば、開放感及び通気性と網戸用ネットの強度とのバランスが向上し、請求項５のように、フィラメントの織密度を２５．４ｍｍあたり２４〜３６本にすれば、開放感及び通気性と網戸用ネットの強度とのバランスがさらに向上する。
【００１９】
請求項６のように、フィラメントとしてポリエステルを用いれば、低コストで製造できるとともに、充分な強度を有し、耐候性にも優れる。
請求項７のように、経及び緯のフィラメントを交点で融着すれば、経及び緯に直径の細いフィラメントを使用しているにも拘らず、それらのフィラメント間に目ずれが生じるおそれを防止することができる。よって、網戸用ネットの網戸枠等に対する取り付け等における取り扱いを容易に行うことができるとともに、目ずれによる意匠性の低下を抑制することができる。
【００２０】
請求項８のように、鞘構造フィラメントを用いて、鞘部の融点を芯部のそれよりも低くすれば、経及び緯のフィラメントをそれらの交点において容易に融着させることができる。
【００２１】
請求項９のように少なくとも一方の面の明度を４０未満にすれば、その明度４０未満の面を室内側にすることにより、光反射を抑制することができて、室内から室外の景色を一層良好に見ることができ、開放感を向上させることができる。
【００２２】
請求項１０のように、少なくとも一方の面の明度を４０以上にすれば、その明度４０以上の面を室外側にすることにより、光反射を増長させることができて、室外から室内が透視されるおそれを低下することができ、ブラインド効果を高めることができる。
【００２３】
請求項１１のように、少なくとも一方の面に金属蒸着を施せば、簡単な加工処理によって、ネットの室外側の面の明度及び輝度を所定値以上にすることができて、金属蒸着の面を室外側にすることにより、室外から室内側が見えにくくなって、ブラインド性を高めることができるとともに、耐候性が向上して、耐久性に優れたものとなる。
【００２４】
請求項１２のように、少なくとも一方の面に光触媒を設ければ、その光触媒の面を室外側にすることにより、室外側の面に塵埃等の有機物が付着した場合、その塵埃等が光触媒の太陽光照射に基づく分解作用により分解処理され、雨水によって洗い流される。よって、室外側の面に塵埃等が集積して網目が小さくなるようなおそれを抑制することができる。
【００２５】
請求項１３のように、少なくとも一方の面に視覚認識手段を設ければ、細いフィラメントを使用していても、ネットの存在が不明瞭になるおそれを抑制することができる。
そして、請求項１４によれば、前述した各種の作用効果のいずれかを有する網戸を実現できる。
【発明の効果】
【００２６】
以上のように、この発明によれば、使用時の通気性を向上させることができるとともに、室内から室外の景色をより見ることができて、開放感を確保することができる等の効果を発揮する。
【発明を実施するための最良の形態】
【００２７】
以下に、この発明の一実施形態を、図１〜図４に基づいて説明する。
図１及び図２に示すように、この実施形態の網戸用ネット２１は、所定の直径を有する経のフィラメント２２と緯のフィラメント２３とを、所定の織密度で平織りに織製して構成されている。これらのフィラメント２２，２３の直径Ｄは、５０〜１００μｍの範囲内、好ましくは６０〜９５μｍの範囲内、より好ましくは８０〜９５μｍの範囲内の値に設定されている。また、フィラメント２２，２３の織密度は、２５．４ｍｍ（１インチ）あたり１８〜６０本、好ましくは２５．４ｍｍあたり２１〜４８本、より好ましくは２５．４ｍｍあたり２４〜３６本に設定されている。また、フィラメント２２，２３は、引張強度が５５０ＭＰａ以上である。
【００２８】
図２に示すように、前記両フィラメント２２，２３は、合成樹脂材料よりなり、この実施形態ではポリエステルにより構成されている。そして、両フィラメント２２，２３は、芯部２２ａ，２３ａと、鞘部２２ｂ，２３ｂとを一体に備えた鞘構造フィラメントによって構成されている。ここで、芯部２２ａ，２３ａと、鞘部２２ｂ，２３ｂとの間の分子量を変更することにより、鞘部２２ｂ，２３ｂの融点が芯部２２ａ，２３ａの融点よりも低くなるように構成されている。そして、織製状態の網戸用ネット２１全体を鞘部２２ｂ，２３ｂの融点よりもやや高い温度でヒートセットすることにより、経及び緯のフィラメント２２，２３が鞘部２２ｂ，２３ｂの外周の交点２４において互いに融着されている。例えば、鞘部２２ｂ，２３ｂの融点が１６０℃、芯部２２ａ，２３ａの融点が２３０℃、ヒートセットが１６５℃の温度で実行される。なお、芯部２２ａ，２３ａと、鞘部２２ｂ，２３ｂとの割合は、重量比で４：１〜２：１の範囲内である。
【００２９】
また、前記経及び緯のフィラメント２２，２３は、カーボンブラック等を用いて、明度（国際照明委員会の規格ＣＩＥ１９７９に定める明度）が４０未満の黒色となるように着色されている。これにより、網戸用ネット２１の室内側の面２１ａの明度が４０未満となって、室内側の面２１ａにおける光反射が抑制されるようになっている。さらに、図２に示すように、網戸用ネット２１の室外側の面２１ｂにはアルミニウムまたはアルミニウム合金よりなる金属蒸着２５が施されている。これにより、室外側の面２１ｂの明度が４０以上となるとともに、輝度が向上し、室外側の面２１ｂにおける光反射が発揮されるようになっている。
【００３０】
前記のような構成の網戸用ネット２１を用いた網戸は、以下のように構成されている。すなわち、図３及び図４に示すように、この網戸２６においては、枠体２７が所定寸法の四角枠状に形成され、その枠体２７の室外側の内周縁には嵌合溝２７ａが形成されている。枠体２７の室外側の面には前記網戸用ネット２１が、嵌合溝２７ａにゴム製のビード２８を嵌着することによって張設されている。
【００３１】
次に、前記のように構成された網戸用ネット２１を備える網戸２６の機能は以下のとおりである。
さて、この網戸２６においては、直径Ｄが５０〜１００μｍの範囲内の細いフィラメント２２，２３を、２５．４ｍｍあたり１８〜６０本の織密度で平織りすることにより、網戸用ネット２１が構成されている。このため、直径が２５０〜５００μｍの範囲内の太いフィラメントを平織りした従来の網戸用ネットや、太い繊維と細い繊維とを所定の割合で組み合わせて織製した従来の網戸用ネットを備える網戸と比較して、フィラメント２２，２３間の空隙率が高くなって、通気性を向上させることができる。そして、従来の網戸用ネットを備える網戸では、可視光透過率が５０〜６５％程度の低い値であったが、この実施形態の網戸用ネット２１を備えた網戸２６では、可視光透過率を７５％以上に向上させることができる。また、太い繊維と細い繊維とを所定の割合で組み合わせて織製した従来の網戸用ネットを備える網戸とは異なり、太い繊維の存在が顕著化されるようなこともない。よって、この網戸２６の使用時に、室内から室外の景色をよく見ることができて、室内で閉塞感を覚えることなく、開放感を味わうことができる。
【００３２】
さらに、この実施形態では、網戸用ネット２１のフィラメント２２，２３として、引張強度が５５０ＭＰａ以上のものにより形成されているため、直径の細いフィラメント２２，２３のみを使用していても、網戸用ネット２１としての充分な織製強度を確保することができる。さらに、経及び緯のフィラメント２２，２３がそれらの交点２４において互いに融着されているため、直径の細いフィラメント２２，２３を使用しているにも拘らず、それらのフィラメント２２，２３間に目ずれが生じるおそれを低下させることができる。よって、網戸２６の製作時等において網戸用ネット２１を容易に取り扱うことができるとともに、目ずれにより意匠性が低下したり、防虫性が低下したりするおそれを抑制することができる。
【００３３】
また、この実施形態においては、網戸用ネット２１の室内側の面２１ａの明度が４０未満となるように設定されている。このため、網戸２６の使用時に、室内側の面２１ａでの光反射が抑制され、室内から室外の景色を一層良好に見ることができて、開放感を向上させることができる。さらに、網戸用ネット２１の室外側の面２１ｂの明度が４０以上となるように設定されている。このため、網戸２６の使用時に、室外側の面２１ｂでの光反射が発揮されて、ブラインド性が向上し、室外から室内が透視されるおそれを抑制することができる。
【００３４】
以上に述べた実施形態の効果を列挙すれば以下の通りである。
・  直径Ｄが５０〜１００μｍの範囲内の細いフィラメント２２，２３を、２５．４ｍｍあたり１８〜６０本の織密度で平織りすることにより、網戸用ネット２１が構成されているため、通気性を向上させることができる。
【００３５】
・  網戸用ネット２１のフィラメント２２，２３が高引張強度を有するため、直径の細いフィラメント２２，２３のみを使用していても、網戸用ネット２１としての所定の織製強度を確保することができる。
【００３６】
・  可視光透過率を７５％以上に向上させることができ、室内で閉塞感を覚えることなく、開放感を味わうことができる。
・  網戸用ネット２１の室内側の面２１ａの明度が４０未満となるように設定されているため、室外の景色を明瞭に見ることができて、開放感を向上させることができる。
【００３７】
・  網戸用ネット２１の室外側の面２１ｂの明度が４０以上となるように設定されているため、ブラインド効果を向上させることができ、室外から室内が透視されるおそれを抑制することができる。
【００３８】
・  経及び緯のフィラメント２２，２３がそれらの交点２４において互いに融着されているため、フィラメント２２，２３間に目ずれが生じるおそれを防止することができ、意匠性や防虫性を長期にわたって維持できる。
【実施例】
【００３９】
表１に示すように、フィラメント２２，２３の直径Ｄや織密度等を前記実施形態の範囲内で設定して、実施例１及び実施例２の網戸用ネット２１を形成した。また、それとは別に、フィラメントの直径や織密度等を従来の値に設定して、比較例の網戸用ネットを形成した。そして、実施例１及び実施例２の網戸用ネット２１と比較例の網戸用ネットとについて、可視光透過率、反射率阻害度、通風度、サッシ外れ強さ等を比較した。
【００４０】
【表１】
2006183382.tif 000003
この場合、可視光透過率については、図５に示すように、網戸用ネット２１に光を透過させて、測定器（日本分光株式会社製  紫外可視分光光度計  Ｖ―５７０ＤＳ型  測定波長領域：３８０〜７７０ｎｍ  測定ピッチ：５ｎｍ）３１により透過光量を測定する。そして、この透過光量と照射光量とを比較して、網戸用ネット２１により反射及び吸収されることなく、網戸用ネット２１を透過した光の割合を求めたものであり、数値が大きいほど光の透過量が多く、室外の景色を明瞭に見ることができる。
【００４１】
また、反射率阻害度については、図６（ａ）に示すように、白、黄、青、赤、緑、グレーの６色のカラータイル３２に光を照射して、測定器（ミノルタ株式会社製  製品番号：ＣＲ−３００  ＪＩＳ  Ｚ  ８７２２に準拠のｄ／０（拡散照明／垂直受光方式）光学系を採用  測定径は８ｍｍ）３３により反射光量を測定する。
【００４２】
その後、図６（ｂ）に示すように、各色（白，黄，青，赤，緑，グレー）のカラータイル３２上に網戸用ネット２１を配置した状態で光を照射して、前記測定器３３により同様に反射光量を測定する。そして、両測定データの平均値を比較することにより反射率阻害度を求めている。すなわち、この反射率阻害度は、網戸用ネット２１が存在しない状態における反射光に対して、網戸用ネット２１を配置した状態における反射光の低下度合いを示し、数値が大きいほど反射率阻害度が大きい。
【００４３】
さらに、通風度については、図７（ａ）に示すように、扇風機等の風発生源３４から網戸用ネット２１に４．０ｍ／秒の速度の風を当てて透過させ、網戸用ネット２１から５００ｍｍの距離Ｌを置いた位置で、風速計等のセンサにより透過風量を測定し、網戸用ネット２１を透過させない状態での風量との比較により通風度を求める。この場合、図７（ｂ）に示すように、網戸用ネット２１により反射されて透過されない風量が少ないほど通風度が多くなって、通風度が向上する。
【００４４】
さらに、サッシ外れ強さについては、図３及び図４に示すように、網戸用ネット２１を枠体２７に張設して網戸２６を構成した状態で、網戸用ネット２１の中央位置Ｃに対し矢印Ｗ方向へ荷重を掛けて、その荷重を徐々に増加する。そして、網戸用ネット２１の周縁が枠体２７の嵌合溝２７ａから抜け出したときの荷重（ニュートン：Ｎ）を測定する。この場合、枠体２７は、その嵌合溝２７ａの内法が縦２０１０ｍｍ，横５６０ｍｍである。
【００４５】
表１に示すように、実施例１〜３と比較例とにおいて、可視光透過率について比較すると、比較例では６３％であったものが、実施例１では７８％、実施例２では８４％となった。この可視光透過率は、図８に示すように、網戸用ネット２１の空隙率（織密度）に対してほぼ比例関係の特性を示し、空隙率の増加にともなって増加する。
【００４６】
また、反射率阻害度について比較すると、比較例では２４．６であったものが、実施例１では１３．９、実施例２では８．７となった。この反射率阻害度については、図９に示すように、網戸用ネット２１の空隙率に対してほぼ比例の関係の特性を示し、空隙率の増加にともなって減少する。
【００４７】
さらに、通風度について比較すると、比較例では２４．８％あったものが、実施例１では４６．０％、実施例２では７１．０％となった。この通風度については、図１０に示すように、網戸用ネット２１の空隙率が７５％を上回ると急激に風量が増す。この原因としては、図７（ｂ）に示すように、フィラメント２２，２３が細くなるに従って同フィラメント２２，２３間の間隔が急激に広くなるため、フィラメント２２，２３間の空隙を通過する風がフィラメント２２，２３の外周面における乱流の影響を受けなくなるためと思われる。
【００４８】
また、サッシ外れ強さについて比較すると、比較例では２２０Ｎであったものが、実施例１では２５０Ｎ、実施例２では２９０Ｎとなった。このように、いずれの数値についても、各実施例においては比較例に比較して良好な結果を得ることができた。この原因としては、各実施形態では、フィラメント２２，２３が比較例よりも細いため、枠体２７の嵌合溝２７ａ内のビード２８との馴染みがよく、このため、ビード２８の外周面から離れにくいことが考えられる。
【００４９】
さらに、２０名を対象とした開放感の官能評価では、比較例のものが閉塞感を与えるが、実施例１，２のものでは、開放感を与えるという結果となった。
（変更例）
なお、この実施形態は、次のように変更して具体化することも可能である。
【００５０】
・  図１１に示すように、網戸２６に張設した網戸用ネット２１において、複数の経及び緯のフィラメント２２，２３のうちで、任意の１〜３本程度のフィラメント３８に視覚認識手段として直径の太いものを使用すること。この場合、直径の太いフィラメントは、視界を妨げないように、網戸２６の外縁部近くの配置されるのがよく、また、背の低い幼児でも太いフィラメントを認識できるように、経方向に延びるものとするのが好ましい。
【００５１】
このように構成した場合には、細いフィラメント２２，２３が大部分で、太いフィラメント３８は１〜３本程度であるため、視界が妨げられることはほとんどない。従って、網戸用ネット２１の存在が不明瞭になることはなく、しかも幼児等が網戸用ネット２１に衝突したりするおそれを防止することができる。
【００５２】
・  図１２に示すように、網戸２６に張設した網戸用ネット２１において、室内側の面等に視覚認識手段としての模様３９を蒸着等により形成すること。
・  前記実施形態の網戸用ネット２１において、室外側の面２１ｂに対して光触媒を含む塗料を塗布すること。
【００５３】
このように構成した場合には、網戸用ネット２１の室外側の面２１ｂに塵埃等の有機物が付着しても、その塵埃等は、光触媒が太陽光照射を受けることにより分解処理され、残留したものは雨水により洗い流される。よって、室外側の面２１ｂにおいて塵埃や有機物等の付着状態が維持されたり、集積したりするおそれを抑制することができて、常に清潔な状態で使用することができるとともに、網目が塞がれることを抑制できる。
【００５４】
・  前記実施形態の網戸用ネット２１において、経及び緯のフィラメント２２，２３のうちのいずれか一方のフィラメントのみを芯部及び鞘部よりなる鞘構造フィラメントから構成し、その鞘部の融点を芯部の融点よりも低くなるように設定すること。このようにしても、鞘部の融着により、経緯のフィラメントを相互に固着できる。
【００５５】
・  フィラメント２２，２３の材質を、ポリプロピレン，ナイロン，アクリル等の他の樹脂材料にすること。
・  前記実施形態の網戸用ネット２１において、フィラメント２２，２３としてステンレススチール等の金属製フィラメントを使用すること。このように構成した網戸用ネット２１は、フィラメントの剛性が高く、その剛性に抗するようにして織製が行われるため、しかも、抗張力が高いために高い強度で織成できるので、目づれがしにくい。なお、この場合には、網戸用ネット２１の室内側の面が明度４０以下となるように、網戸用ネット２１の室内側の面に、蒸着等により、暗色塗膜を施す。
【００５６】
・  前記実施形態の網戸用ネット２１において、フィラメント２２，２３として撚り合わせまたは引き揃え構造のマルチフィラメントを使用すること。
・  前記実施形態において、網戸用ネット２１の両方の面の明度を４０未満にしたり、両方の面の明度を４０以上にしたり、両方の面に金属蒸着を施したり、両方の面に光触媒を塗布したり、両方の面に視覚認識手段を設けたりすること。
【図面の簡単な説明】
【００５７】
【図１】一実施形態の網戸用ネットを示す部分正面図。
【図２】図１の２−２線における部分拡大断面図。
【図３】図１の網戸用ネットを用いた網戸の正面図。
【図４】図３の４−４線における部分拡大断面図。
【図５】網戸用ネットの可視光透過率の計測方法を示す説明図。
【図６】（ａ），（ｂ）は、網戸用ネットの反射率阻害度の計測方法を示す説明図。
【図７】（ａ），（ｂ）は、網戸用ネットの通風度の計測方法を示す説明図。
【図８】網戸用ネットの空隙率と可視光透過率との関係を示す特性図。
【図９】網戸用ネットの空隙率と反射率阻害度との関係を示す特性図。
【図１０】網戸用ネットの空隙率と通風度との関係を示す特性図。
【図１１】別の形態の網戸用ネットを用いた網戸の正面図。
【図１２】さらに別の形態の網戸用ネットを用いた網戸の正面図。
【符号の説明】
【００５８】
２１…網戸用ネット、２１ａ…室内側の面、２１ｂ…室外側の面、２２…経のフィラメント、２３…緯のフィラメント、２２ａ，２３ａ…芯部、２２ｂ，２３ｂ…鞘部、２４…交点、２５…金属蒸着、２６…網戸、３８…視覚認識手段としての太いフィラメント、３９…視覚認識手段としての模様、Ｄ…直径。
【図１】
2006183382.tif 000004
【図２】
2006183382.tif 000005
【図３】
2006183382.tif 000006
【図４】
2006183382.tif 000007
【図５】
2006183382.tif 000008
【図６】
2006183382.tif 000009
【図７】
2006183382.tif 000010
【図８】
2006183382.tif 000011
【図９】
2006183382.tif 000012
【図１０】
2006183382.tif 000013
【図１１】
2006183382.tif 000014
【図１２】
2006183382.tif 000015